(57)【特許請求の範囲】
【請求項１】
複数のカーボンナノチューブを含むカーボンナノチューブ構造体と、
所定の距離で分離し、それぞれ該カーボンナノチューブ構造体に設置された少なくとも二つの電極と、を備え、
前記複数のカーボンナノチューブはそれぞれ前記カーボンナノチューブ構造体の表面に平行に配列されていて、
前記複数のカーボンナノチューブが等方的に配列されていて、
前記カーボンナノチューブ構造体が、カーボンナノチューブアレイをプレスして形成された少なくとも一枚のカーボンナノチューブフィルムを含むことを特徴とする面発熱光源。
【請求項２】
前記カーボンナノチューブフィルムが、自立構造を有することを特徴とする、請求項１に記載の面発熱光源。
【請求項３】
前記少なくとも二つの電極は、前記カーボンナノチューブ構造体の同じ表面又は対向する表面に設置されていることを特徴とする、請求項１に記載の面発熱光源。
【請求項４】
前記面発熱光源は、真空装置又は不活性ガスを充填した装置を含み、
前記カーボンナノチューブ構造体は前記装置の中に設置されていることを特徴とする、請求項１に記載の面発熱光源。
【発明の詳細な説明】
【技術分野】
【０００１】
本発明は、発熱光源及びその製造方法に関し、特にカーボンナノチューブを利用した発熱光源及びその製造方法に関する。
【背景技術】
【０００２】
カーボンナノチューブは１９９１年に発見された新しい一次元ナノ材料となるものである。カーボンナノチューブは高引張強さ及び高熱安定性を有し、また、異なる螺旋構造により、金属にも半導体にもなる。カーボンナノチューブは、理想的な一次元構造を有し、優れた力学機能、電気機能及び熱学機能などを有するので、材料科学、化学、物理などの科学領域、例えば、フィールドエミッタ（ｆｉｅｌｄ  ｅｍｉｔｔｅｒ）を応用した平面ディスプレイ、単一電子デバイス、（ｓｉｎｇｌｅ−ｅｌｅｃｔｒｏｎ  ｄｅｖｉｃｅ）、原子間力顕微鏡（Ａｔｏｍｉｃ  Ｆｏｒｃｅ  Ｍｉｃｒｏｓｃｏｐｅ，  ＡＦＭ）のプローブ、熱センサー、光センサー、フィルターなどに広くに応用されている。
【非特許文献１】Ｋａｉｌｉ  Ｊｉａｎｇ、Ｑｕｎｑｉｎｇ  Ｌｉ、Ｓｈｏｕｓｈａｎ  Ｆａｎ、“Ｓｐｉｎｎｉｎｇ  ｃｏｎｔｉｎｕｏｕｓ  ｃａｒｂｏｎ  ｎａｎｏｔｕｂｅ  ｙａｒｎｓ”、Ｎａｔｕｒｅ、２００２年、第４１９巻、ｐ．８０１
【発明の開示】
【発明が解決しようとする課題】
【０００３】
従来技術のカーボンナノチューブを利用した光源は、カーボンナノチューブアレイからカーボンナノチューブ線を引き出して、該カーボンナノチューブ線の両端をそれぞれ二つの電極に電気的に接続させるものである。該二つの電極に電圧を印加すると、前記カーボンナノチューブ線が発光することができる。従来の金属線と比べると、カーボンナノチューブ線が光源として利用される場合、電力消費が低く、高温での安定性が向上するという優れた点がある。しかし、カーボンナノチューブ線は線光源としてだけ利用され、面光源としての利用が困難であるという課題がある。
【０００４】
従来の面光源は、石英ガラス筺体と、少なくとも二本のタングステンフィラメント又は少なくとも一枚のタングステンシートと、支持リングと、密封部と、基板と、を備える。前記タングステンフィラメント／シートの両端はそれぞれ前記支持リングに接続されている。平面の光を放出させるために、少なくとも二本のタングステンフィラメントを利用した場合、前記タングステンフィラメントをそれぞれ平行に並列させる。前記支持リングは前記密封部に接続される。前記支持リング及び前記密封部を前記基板に設置し、密封のチャンバーを形成させる。前記タングステンフィラメント／シートの酸化反応を防止するために、前記密封のチャンバーに不活性ガスを注入させる。しかし、従来の面光源は次の課題がある。第一には、タングステンフィラメント／シートは灰色放射体であるので、それ自体の温度上昇が遅く、熱放出の効率が低い。第二に、熱放出又は光放出は不均一である。第三に、タングステンフィラメント／シートの加工工程は複雑であり、困難である。さらに、タングステンフィラメント／シートは不活性ガスの保護が無ければ作動しない。
【課題を解決するための手段】
【０００５】
前記課題を解決するために、本発明は均一な熱放出及び光放出を実現できる面光源を提供する。さらに、本発明により、簡単に大寸法の面光源を製造することができる。
【０００６】
本発明の面発熱光源は、カーボンナノチューブ構造体と、所定の距離で分離し、それぞれ該カーボンナノチューブ構造体に設置された少なくとも二つの電極と、を備える。ここで、前記カーボンナノチューブ構造体は、複数のカーボンナノチューブを含む。前記複数のカーボンナノチューブはそれぞれ前記カーボンナノチューブ構造体の表面に平行に配列されている。
【０００７】
前記複数のカーボンナノチューブが等方的に配列されているか、所定の方向に沿って配列されているか、または、異なる複数の方向に沿って配列されている。
【０００８】
前記カーボンナノチューブ構造体は少なくとも一枚のカーボンナノチューブフィルムを含む。前記カーボンナノチューブフィルムは、自立構造を有する。
【０００９】
単一の前記カーボンナノチューブフィルムにおけるカーボンナノチューブが、等方的に配列されているか、所定の方向に沿って配列されているか、または、異なる複数の方向に沿って配列されている。
【００１０】
前記少なくとも二つの電極は、前記カーボンナノチューブ構造体の同じ表面又は対向する表面に設置されている。
【００１１】
前記面発熱光源は、真空装置又は不活性ガスを充填した装置を含む。前記カーボンナノチューブ構造体は前記装置の中に設置されている。
【００１２】
本発明の面発熱光源の製造方法は、カーボンナノチューブアレイが成長された基板を提供する第一ステップと、前記カーボンナノチューブアレイをプレスしてカーボンナノチューブフィルムを形成する第二ステップと、前記カーボンナノチューブフィルムを含むカーボンナノチューブ構造体の同じ表面、又は対向する表面にそれぞれ第一電極及び第二電極を設置する。
【００１３】
さらに、前記第二ステップにおいて、平面を有する押し器具を利用する場合、前記基板に垂直な方向に沿って前記カーボンナノチューブアレイにおけるカーボンナノチューブを押す。ローラー形状を有する押し器具を利用する場合、所定の方向又は異なる複数の方向に沿って前記複数のカーボンナノチューブを押す。
【００１４】
面発熱光源を利用する方法は、サンプルを提供する第一ステップと、前記サンプルに面発熱光源のカーボンナノチューブ構造体を設置する第二ステップと、第一電極及び第二電極の間に電圧を印加して前記物を加熱させる第三ステップと、を含む。
【００１５】
前記サンプルの全部又は一部は、前記カーボンナノチューブ構造体と接触させることが好ましい。
【発明の効果】
【００１６】
従来技術と比べて、本発明の面発熱光源は次の優れた点がある。第一には、カーボンナノチューブは良好な導電性、熱安定性及び熱放射性を有するので、本発明の面発熱光源はカーボンナノチューブを利用することにより、熱放射を広い範囲に及ぼすことができる。第二には、本発明にカーボンナノチューブが均一に分布したカーボンナノチューブフィルムを利用するので、均一な熱放射及び光放射を形成することができる。第三に、カーボンナノチューブを利用する面発熱光源は、温度上昇及び熱交換が速いという特徴がある。また、本発明の面発熱光源の製造方法は簡単であり、実用に応じて異なるカーボンナノチューブ構造体を製造することができる。
【発明を実施するための最良の形態】
【００１７】
図面を参照して、本発明の実施形態について説明する。
【００１８】
（実施形態１）
図１及び図２を参照すると、本実施形態の面発熱光源１０は、第一電極１２と、第二電極１４と、カーボンナノチューブ構造体１６と、基板１８と、を備える。前記第一電極１２及び第二電極１４は、所定の距離で分離され、それぞれ前記カーボンナノチューブ構造体１６と電気的に接続されるように前記カーボンナノチューブ構造体１６の表面に設置されている。
【００１９】
前記カーボンナノチューブ構造体１６は複数のカーボンナノチューブを含む。該複数のカーボンナノチューブは、前記カーボンナノチューブ構造体１６の表面に平行に配列されている。該複数のカーボンナノチューブは、それぞれ前記カーボンナノチューブ構造体１６の表面に平行に配列し、等方的に配列されているか、所定の方向に沿って配列されているか、または、異なる複数の方向に沿って配列されている。
【００２０】
前記カーボンナノチューブ構造体１６は少なくとも一枚のカーボンナノチューブフィルムを含むことができる。単一の前記カーボンナノチューブフィルムは複数のカーボンナノチューブを含む。該複数のカーボンナノチューブは、それぞれ前記カーボンナノチューブフィルムの表面に平行に配列し、等方的に配列されているか、所定の方向に沿って配列されているか、または、異なる複数の方向に沿って配列されている。前記複数のカーボンナノチューブにおいて、隣接するカーボンナノチューブが分子間力で結合されるので、前記カーボンナノチューブ構造体１６はシート状の自立構造を有する。前記カーボンナノチューブフィルムは良好な引張力を有し、任意の形状に形成されることができる。従って、前記カーボンナノチューブ構造体１６は、平板型又は曲面に形成されることができる。本実施形態において、前記カーボンナノチューブ構造体１６は平板型に形成されている。
【００２１】
前記カーボンナノチューブ構造体１６の寸法に制限がなく、実際の応用に応じてカーボンナノチューブ構造体１６の寸法を調整することができる。前記カーボンナノチューブ構造体１６の厚さは１μｍ〜１ｍｍにされることが好ましい。本実施形態において、前記カーボンナノチューブ構造体１６は、長さが３０ｃｍ、幅が３０ｃｍ、厚さが５０μｍであるように設けられている。
【００２２】
前記第一電極１２及び前記第二電極１４は前記カーボンナノチューブ構造体１６の同じ表面に設置され、又はそれぞれ前記カーボンナノチューブ構造体１６の対向する二つ表面に設置されることが好ましい。短絡を防止するために、前記第一電極１２及び前記第二電極１４は所定の距離で分離して設けられている。
【００２３】
本実施形態において、カーボンナノチューブフィルム自体が接着性を有するので、前記第一電極１２及び前記第二電極１４を直接前記カーボンナノチューブ構造体１６に接着させ、前記カーボンナノチューブ構造体１６と電気的な接続を形成することができる。さらに、前記第一電極及び第二電極１４を、それぞれ導電性接着剤で前記カーボンナノチューブ構造体に接着させることができる。前記導電性接着剤は銀ペーストであることが好ましい。勿論、前記第一電極１２及び第二電極１４と前記カーボンナノチューブ構造体１６とを電気的に接続できる方法である限り、いずれもの方法も利用することができる。
【００２４】
前記基板１８は、セラミック、ガラス、樹脂、石英のいずれか一種である。本実施形態において、前記基板はセラミックからなり、その形状は実際の応用に応じて設けることができる。前記基板１８は前記カーボンナノチューブ構造体１６を支持するために設置されている。しかし、本実施形態のカーボンナノチューブ構造体１６は自立構造を有するので、前記基板１８を設置しないこともできる。
【００２５】
前記面発熱光源１０を利用する場合、前記第一電極１２及び第二電極１４の間に電圧を印加すると、前記面発熱光源１０のカーボンナノチューブ構造体１６は所定の波長を有する電磁波を放出することができる。前記カーボンナノチューブ構造体１６が一定の表面積（長さ×幅）を有する場合、前記カーボンナノチューブ構造体１６の厚さ及び前記電圧を変更することにより、前記面発熱光源１０から、異なる波長を有する電磁波を放出させることができる。前記電圧が変化しない場合、前記カーボンナノチューブ構造体１６から放出された電磁波は、前記カーボンナノチューブ構造体１６の厚さに反比例している。即ち、前記カーボンナノチューブ構造体１６が変化しない場合、前記第一電極１２及び第二電極１４の間に印加された電圧が強くなるほど、前記面発熱光源１０から放出された電磁波が短くなる。従って、容易に、前記面発熱光源１０から可視光、熱放射及び赤外線放射を放出させることができる。
【００２６】
カーボンナノチューブは良好な導電性、熱安定性及び高熱放射効率を有するので、前記面発熱光源１０を安全に酸化ガス又は空気の雰囲気において利用することができる。前記第一電極１２及び第二電極１４の間に１０〜３０Ｖの電圧を印加する場合、前記面発熱光源１０は電磁波を放射すると同時に、前記面発熱光源１０の自身の温度を５０℃〜５００℃程度に上昇させることができる。
【００２７】
本実施形態において、前記カーボンナノチューブ構造体１６の面積は９００ｃｍ２である。前記カーボンナノチューブ構造体１６の長さ及び幅はそれぞれ３０ｃｍであることが好ましい。前記カーボンナノチューブ構造体１６の複数のカーボンナノチューブは該カーボンナノチューブ構造体１６の表面に平行に配列されている。さらに、前記複数のカーボンナノチューブが、等方的に配列されているか、所定の方向に沿って配列されているか、または、異なる複数の方向に沿って配列されている。
【００２８】
なお、前記面発熱光源１０を、真空装置又は不活性ガスが充填された装置に設置する場合、前記第一電極１２及び第二電極１４の間に８０〜１５０Ｖの電圧を印加した後、前記面発熱光源１０は、可視光（例えば、赤色光又は黄色光）、熱放射又は紫外線を放出する。
【００２９】
前記面発熱光源１０はヒーター、紫外線治療装置、電気ラジエータなどとして利用されることができる。さらに、前記面発熱光源１０は、光源、ディスプレイなどの光学装置として利用されることができる。
【００３０】
（実施形態２）
実施形態１と異なる点は、本実施形態のカーボンナノチューブ構造体１６は複数のカーボンナノチューブフィルムを含むことである。この場合、前記複数のカーボンナノチューブフィルム１６は同じ又は異なる角度で重畳して設置されている。前記角度は０〜９０°に設定されている。前記角度は０°である場合、前記カーボンナノチューブ構造体１６のカーボンナノチューブは相互に平行に、同じ方向に沿って並列されている。
【００３１】
（実施形態３）
図３を参照すると、前記面発熱光源１０は次の工程により製造される。
【００３２】
第一ステップでは、カーボンナノチューブアレイが成長された基板を提供する。まず、カーボンナノチューブアレイ、特に、超配列カーボンナノチューブアレイ（Ｓｕｐｅｒａｌｉｇｎｅｄ  ａｒｒａｙ  ｏｆ  ｃａｒｂｏｎ  ｎａｎｏｔｕｂｅｓ，非特許文献１）を提供する。本実施形態において、化学気相堆積法（ＣＶＤ）法により前記カーボンナノチューブアレイを成長させる。まず、基材を提供する。該基材は、Ｐ型又はＮ型のシリコン基材、又は表面に酸化物が形成されたシリコン基材が利用される。本実施形態において、厚さが４インチのシリコン基材を提供する。次に、前記基材の表面に触媒層を堆積させる。該触媒層としては、Ｆｅ、Ｃｏ、Ｎｉ又はそれらの合金である。次に、前記触媒層が堆積された前記基材を、７００〜９００℃、空気の雰囲気において３０〜９０分間アニーリングする。最後に、前記基材を反応装置内に置いて、保護ガスを導入すると同時に前記基材を５００〜７００℃に加熱して、５〜３０分間カーボンを含むガスを導入する。これにより、高さが２００〜４００μｍの超配列カーボンナノチューブアレイが成長される。前記超配列カーボンナノチューブアレイは、相互に平行に基材に垂直に成長する複数のカーボンナノチューブからなる。前記の方法により、前記超配列カーボンナノチューブアレイに無定形炭素又は触媒剤である金属粒子などの不純物が残らず、純粋なカーボンナノチューブアレイが得られる。
【００３３】
本実施形態において、前記カーボンを含むガスはアセチレンなどの炭化水素であり、保護ガスは窒素やアンモニアなどの不活性ガスである。勿論、前記カーボンナノチューブアレイは、アーク放電法又はレーザー蒸着法により得られることができる。
【００３４】
第二ステップでは、前記カーボンナノチューブアレイに所定の圧力をかけて前記カーボンナノチューブアレイを押し、カーボンナノチューブフィルムを形成させる。
【００３５】
前記カーボンナノチューブフィルムにおける複数のカーボンナノチューブは、それぞれ該カーボンナノチューブフィルムの表面に平行に、均一的に配列されている。前記カーボンナノチューブに圧力をかけるために、押し器具を利用する。前記カーボンナノチューブフィルムにおけるカーボンナノチューブの配列方向は、該押し器具の形状及び前記カーボンナノチューブアレイの押し方向により決められている。例えば、図４を参照すると、平面を有する押し器具を利用して、前記基板に垂直な方向に沿って前記カーボンナノチューブアレイを押す場合、等方的に配列されたカーボンナノチューブを含むカーボンナノチューブフィルムが形成される。図５を参照すると、ローラー形状を有する押し器具を利用して所定の方向に沿って前記カーボンナノチューブアレイを押す場合、前記複数のカーボンナノチューブは所定の方向に沿って前記カーボンナノチューブフィルムに分布する。ローラー形状を有する押し器具を利用して異なる複数の方向に沿って前記カーボンナノチューブアレイを押す場合、前記複数のカーボンナノチューブは異なる複数の方向に沿って前記カーボンナノチューブフィルムに分布する。
【００３６】
前記カーボンナノチューブアレイのカーボンナノチューブは押し器具からの圧力で倒れると同時に、前記基板から脱離することになる。前記カーボンナノチューブは分子間力でそれぞれ結合され、自立構造を有するカーボンナノチューブフィルムに形成されることができる。
【００３７】
前記カーボンナノチューブフィルムにおけるカーボンナノチューブの傾斜の程度は、前記カーボンナノチューブアレイにかけた圧力に関係する。即ち、該圧力は大きくなるほど、前記傾斜の程度が大きくなる。前記カーボンナノチューブフィルムの厚さは、前記カーボンナノチューブアレイの高さ及び該カーボンナノチューブアレイにかけた圧力に関係する。即ち、前記カーボンナノチューブアレイの高さ及び該カーボンナノチューブにかけた圧力が大きくなるほど、前記カーボンナノチューブフィルムの厚さが大きくなる。
【００３８】
さらに、前記カーボンナノチューブフィルムを有機溶剤で処理して加工することができる。前記有機溶剤は蒸発性溶剤であり、エタノール、メタノール、アセトン、ジクロロエタン、クロロホルムのいずれか一種である。本実施形態において、前記有機溶剤はエタノールである。まず、前記カーボンナノチューブフィルムに前記有機溶剤を滴下して前記カーボンナノチューブフィルムを浸漬させる。前記有機溶剤の表面張力が原因で、有機溶剤で浸漬された複数のカーボンナノチューブはカーボンナノチューブ束に収縮される。従って、前記カーボンナノチューブフィルムは、接着性が低くなり、機械強度及び強靭性が強くなるという優れた点がある。
【００３９】
さらに、前記カーボンナノチューブフィルムを、もう一つのカーボンナノチューブアレイの上に重畳して、前記第二ステップを繰り返すことにより、複数のカーボンナノチューブフィルムを含むカーボンナノチューブ構造体１６を形成することができる。前記複数のカーボンナノチューブフィルムは、分子間力で相互に接着されている。
【００４０】
勿論、複数のカーボンナノチューブフィルムを重畳して、前記押し器具を利用して前記複数のカーボンナノチューブフィルムを押すことにより、カーボンナノチューブ構造体１６を形成することができる。
【００４１】
実際の応用に応じて、前記カーボンナノチューブ構造体１６は基板１８に設置されることができる。前記基板１８はセラミック、ガラス、樹脂、石英のいずれか一種である。本実施形態において、前記基板はセラミックからなり、その形状は実際の応用に応じて設けることができる。前記基板１８は前記カーボンナノチューブ構造体１６を支持するために設置されている。しかし、本実施形態のカーボンナノチューブ構造体１６は自立構造を有するので、前記基板１８を設置せず、前記面発熱光源１０に利用されることができる。
【００４２】
第三ステップでは、第一電極１２及び第二電極１４を提供して、前記第一電極１２及び前記第二電極１４を所定の距離で分離して、前記カーボンナノチューブ構造体１６に電気的に接続させるように前記カーボンナノチューブ構造体１６の表面に設置する。
【００４３】
前記第一電極１２及び第二電極１４は、銅、モリブデン又は黒鉛からなる。本実施形態において、前記第一電極１２及び第二電極１４は銅からなる。
【００４４】
（実施形態４）
図６及び図７を参照すると、本実施形態の面発熱光源２０を利用して、サンプル３０を加熱する方法について詳しく説明する。本実施形態の面発熱光源２０は第一電極２２と、第二電極２４と、カーボンナノチューブフィルム２６と、を含む。さらに、前記第一電極２４及び第二電極２６は所定の距離で分離して、カーボンナノチューブ構造体２６に電気接続されるように前記カーボンナノチューブ構造体２６の表面に設置されている。
【００４５】
前記カーボンナノチューブ構造体２６の面積は９００ｃｍ２である。前記カーボンナノチューブ構造体２６の長さ及び幅はそれぞれ３０ｃｍである。前記カーボンナノチューブ構造体２６は複数のカーボンナノチューブを有する。前記複数のカーボンナノチューブは等方的に配列されているか、所定の方向に沿って配列されているか、または、異なる複数の方向に沿って配列されている。前記第一電極２２及び前記第二電極２４の間に１５Ｖの電圧を印加する場合、前記面発熱光源１０自体の温度が３００℃に達することができる。
【００４６】
前記カーボンナノチューブ構造体２６は自立構造を有するので、前記面発熱光源２０に基板を設置することが必要ではない。前記カーボンナノチューブ構造体２６は良好な引張力を有し、環状に形成されることができる。従って、サンプル３０を加熱させる工程において、前記サンプル３０の全身又は一部をカーボンナノチューブ構造体２６に接続させることができる。
【００４７】
前記面発熱光源２０で前記サンプル３０を加熱させる方法は、サンプル３０を提供する第一ステップと、前記面発熱光源２０のカーボンナノチューブ構造体２６を前記サンプル３０の表面に近接し又は貼るように設置する第二ステップと、第一電極２２及び第二電極２４の間に電圧を印加して前記サンプル３０を加熱させる第三ステップと、を含む。
【図面の簡単な説明】
【００４８】
【図１】本発明の実施形態の面発熱光源の模式図である。
【図２】図１の線ＩＩ−ＩＩ’に沿って見た本発明の実施形態の面発熱光源の断面図である。
【図３】本発明の実施形態の面発熱光源の製造方法のフローチャートである。
【図４】本発明の実施形態の面発熱光源の製造方法で製造されたカーボンナノチューブフィルムのＳＥＭ写真である。
【図５】本発明の実施形態の面発熱光源の製造方法で製造されたカーボンナノチューブフィルムのＳＥＭ写真である。
【図６】本発明の実施形態の面発熱光源を利用する状態を示す図である。
【図７】図６の線ＶＩＩ−ＶＩＩ’に沿って見た本発明の実施形態の面発熱光源を利用する状態の断面図である。
【符号の説明】
【００４９】
１０  面発熱光源
１２  第一電極
１４  第二電極
１６  カーボンナノチューブ構造体
１８  基板
２０  面発熱光源
２２  第一電極
２４  第二電極
２６  カーボンナノチューブ構造体
３０  サンプル
【図１】
0005048624.tif 000002
【図２】
0005048624.tif 000003
【図３】
0005048624.tif 000004
【図６】
0005048624.tif 000005
【図７】
0005048624.tif 000006
【図４】
0005048624.tif 000007
【図５】
0005048624.tif 000008